(57)【特許請求の範囲】
【請求項１】
化学強化処理によって引き起こされるガラス基板の少なくとも外周端部及び／又は内周端部の形状変化と、化学強化処理条件との関係を予め把握する工程と、
前記化学強化処理によるガラス基板の外周端部及び／又は内周端部の形状変化を見込んで、化学強化処理前のガラス基板の外周端部及び／又は内周端部の形状を決定し、この決定した外周端部及び／又は内周端部の形状を有する化学強化処理前のガラス基板を得る工程と、
上記で得られた化学強化処理前のガラス基板に化学強化処理を施して、所望の外周端部及び／又は内周端部形状を有する化学強化処理後のガラス基板を得る工程と、
を有することを特徴とする情報記録媒体用ガラス基板の製造方法。
【請求項２】
前記化学強化処理によって引き起こされるガラス基板の外周端部及び／又は内周端部の形状変化が少ない化学強化処理条件で、前記化学強化処理を行うことを特徴とする請求項１に記載の情報記録媒体用ガラス基板の製造方法。
【請求項３】
前記化学強化処理は、化学強化によりガラス基板表層に生ずる圧縮応力層の深さが３〜１００μｍとなり、化学強化によりガラス基板表層に生ずる圧縮応力の値が１〜１５ｋｇ／ｍｍ２となり、かつ、化学強化によりガラス基板内部に生ずる引張応力の値が４．５ｋｇ／ｍｍ２以下となる化学強化処理条件で行うことを特徴とする請求項１又は２に記載の情報記録媒体用ガラス基板の製造方法。
【請求項４】
前記化学強化処理条件が、化学強化処理における処理温度及び処理時間であることを特徴とする請求項１乃至３の何れか一に記載の情報記録媒体用ガラス基板の製造方法。
【請求項５】
前記処理温度は２８０〜４００℃の範囲、処理時間は０．５〜５時間の範囲であることを特徴とする請求項４記載の情報記録媒体用ガラス基板の製造方法。
【請求項６】
面取り加工の施されたガラス基板の主表面の研磨条件と、この主表面研磨によって得られるガラス基板の外周端部及び／又は内周端部形状との関係を予め把握しておき、この関係に基づいてガラス基板の主表面の研磨条件を制御して、前記化学強化処理前のガラス基板を得ることを特徴とする請求項１乃至５の何れか一に記載の情報記録媒体用ガラス基板の製造方法。
【請求項７】
前記ガラス基板の主表面の研磨条件を、研磨後のガラス基板の外周端部及び／又は内周端部形状が、ガラス基板の主表面に対して面下がりの状態になる研磨条件とすることを特徴とする請求項６記載の情報記録媒体用ガラス基板の製造方法。
【請求項８】
ガラス基板の主表面に対して面下がりの状態になる前記研磨条件が、硬度６０〜８０（Ａｓｋｅｒ−Ｃ）の軟質ポリシャを用い、研磨時のガラス基板に対する加工面圧を４０〜１５０ｇ／ｃｍ２とする条件であることを特徴とする請求項７記載の情報記録媒体用ガラス基板の製造方法。
【請求項９】
請求項１乃至８のいずれかに記載の方法によって得られる情報記録媒体用ガラス基板の表面に、少なくとも記録層を形成する工程を有することを特徴とする情報記録媒体の製造方法。
【請求項１０】
請求項１乃至９のいずれかに記載の情報記録媒体用ガラス基板の表面に、少なくとも磁性層を形成する工程を有することを特徴とする情報記録媒体の製造方法。
【請求項１１】
ＬＵＬ（ロード・アンロード）方式の磁気記録媒体を製造することを特徴とする請求項１０に記載の情報記録媒体の製造方法。
【発明の詳細な説明】
【０００１】
【発明の属する技術分野】
本発明は、高密度記録再生を可能にする情報記録媒体用ガラス基板、情報記録媒体、及びそれらの製造方法等に関するものである。
【０００２】
【従来の技術】
情報記憶装置に搭載される情報記録媒体の一つとして、ハードディスク（ＨＤＤ）に搭載される磁気ディスクが知られている。磁気ディスクにおいては近年、記録容量の向上に対する要請が強く、記録エリアの拡大や、高密度記録化が急務となっている。
【０００３】
記録エリアの拡大のためには、主表面の平滑な領域をできるだけ広く確保する必要がある。しかし、ガラス基板の研磨条件によって、基板外周端部において、ガラス基板の主表面に対して面が下がる面弛れ（面だれ）や、主表面に対する面の盛り上がり（以下隆起という）が生じ、このような形状をもつ磁気ディスクに対して磁気ヘッドを浮上走行させると、面弛れや隆起の箇所でヘッドが傾き、ヘッドの飛行が不安定になるのでクラッシュを起こすことがあり、また、面弛れや隆起の箇所は記録エリアの拡大の障害となっていた。これらの問題を解消するため、本願出願人は、ガラス基板の研磨条件（研磨加工圧力と研磨加工時間）を所定範囲とすることによって、隆起等を小さく抑える技術を開発し、先に出願を行っている（特開平５−８９４５９号公報）。また、ヘッドの飛行を安定させるため、面弛れを表す曲率を規定した技術が提案されている（特開平５−２９０３６５号公報）。
【０００４】
一方、高密度の記録を可能にする要因として、磁気ディスクに対する磁気ヘッドの浮上高さをできるだけ低くすることが必要であり、そのためには磁気ディスク表面をより平滑にする必要がある。
【０００５】
近年では磁気ディスクが平滑になった場合であっても磁気ヘッドの吸着を防止するために、磁気ヘッドにパッドを取り付けた磁気ヘッドや、より低浮上高さが実現可能となるＬＵＬ（Ｌｏａｄ／Ｕｎｌｏａｄ）方式の開発が盛んに行われている。このＬＵＬ方式の場合、通常、磁気ディスク表面は平滑であって、磁気ヘッドは磁気ディスクが停止しているときは、磁気ディスクの外側に待機しており、磁気ディスクが回転した後、ガイド機構を使って磁気ヘッドがディスクの外側からディスク面上に移動してきて記録再生を行うので、一般にＣＳＳ方式と比較して低浮上走行となる。ＬＵＬ方式の場合、磁気ヘッドの浮上安定性を確保するため基板の外周端部形状をＣＳＳ方式に比べ厳密に制御する必要がある。ＬＵＬ方式の場合、ヘッドの低浮上走行が可能であるので、ＣＳＳ方式に比べより高密度記録が可能となる。
【０００６】
ＬＵＬ方式による磁気ヘッドの低浮上化を実現するために、磁気ディスク用基板として、平坦性、平滑性に優れているガラス基板が注目されている。通常、ガラス基板の機械的耐久性を向上させるため、ガラス基板表層に含まれる一部のイオンを、そのイオンより大きなイオン半径を有する化学強化処理液中のイオンで置換することにより、ガラス基板を強化する化学強化処理が行われる。
【０００７】
【発明が解決しようとする課題】
しかしながら、従来においては化学強化処理の影響が考慮されていないか、あるいは、化学強化処理を施すことを前提としていないため、化学強化処理の施されたガラス基板を使用して磁気記録媒体を作製すると、基板の外周端部形状が原因で、磁気ヘッドの浮上走行が不安定となり、ヘッドクラッシュが発生するためヘッドの低浮上化が図れず、また、記録エリアの拡大も困難であることが判明した。
このため、特にＬＵＬ方式の磁気記録媒体の実現が困難であるという問題があった。なお、ＣＳＳ方式の場合も、磁気ヘッドの浮上安定性と、記録エリアの拡大のため、基板の外周端部形状を制御することが好ましい。
また、基板の内周端部においても、隆起等があると、磁気ディスクを固定するクランプ当たり、磁気ディスクが傾いたり、ゆがんで固定されるという問題があり、基板の機械的強度が弱い場合は、割れが発生する問題があり、基板の内周端部形状も制御することが望まれる。
【０００８】
本発明は上述の背景のもとでなされたものであり、所望の外周端部形状及び／又は内周端部形状を有する化学強化処理後のガラス基板を得ることが可能な情報記録媒体用ガラス基板の製造方法等の提供を第一の目的とする。
また、化学強化による機械的耐久性を有しつつ、高密度記録が可能な程度に十分な平滑度を有し、かつ、記録エリアを周縁にまで拡大することが可能な情報記録媒体等の提供を第二の目的とする。
【０００９】
【課題を解決するための手段】
本発明者らは鋭意研究の結果、ガラス基板に化学強化処理を施すと、ガラス表層のイオンがより大きなイオン半径を有するイオンと交換されることによって、ガラス基板に伸びが若干量発生し、基板の外周端部及び／又は内周端部の形状（エッジプロファイル：Ｅｄｇｅ  Ｐｒｏｆｉｌｅ）が変化することを突き止め、特にこの化学強化処理によって発生した外周端部の形状変化が原因で、磁気ヘッドの浮上走行が不安定となり、ヘッドクラッシュが発生するためヘッドの低浮上化が図れず、また、記録エリアの拡大が困難となっていることを突き止めた。具体的には、図６（ａ）に示すように、ガラス基板１の外周端部及び／又は内周端部において、化学強化処理によって矢印の方向に伸びが発生するので、主表面２と面取部３との境界付近に図６（ｂ）に示すような隆起５を生じる。なお、面取部３と側壁部４との境界付近にも同様に隆起が生じるが、この隆起はヘッドや主表面との関係では通常問題とならない。
【００１０】
そして、さらに研究を重ねた結果、化学強化処理によって引き起こされるガラス基板の外周端部及び／又は内周端部の形状変化を、化学強化処理条件によって制御しうることを第一に見出した。また、化学強化処理前のガラス基板の外周端部形状及び／又は内周端部形状を、面取り加工の施されたガラス基板の主表面の研磨条件によって制御しうることを第二に見出した。そして、これらを利用することで、所望の外周端部形状及び／又は内周端部形状を有する化学強化処理後のガラス基板が得られることを見出し本第一発明を完成するに至った。
また、化学強化処理後のガラス基板の外周端部形状を、所定の数値範囲を満たす形状とすることによって、磁気ヘッドの浮上走行が安定し、ヘッドクラッシュを起こすことなくヘッドの低浮上化が図れ、また、記録エリアの拡大が図れること、及びこれらのことが特にＬＵＬ方式の磁気記録媒体について極めて有効であることを見出し本第二発明を完成するに至った。
【００１１】
本発明は以下の構成を有する。
【００１２】
（構成１）化学強化処理によって引き起こされるガラス基板の少なくとも外周端部及び／又は内周端部の形状変化と、化学強化処理条件との関係を予め把握する工程と、前記関係に基づいてガラス基板に化学強化処理を施す工程と、を有することを特徴とする情報記録媒体用ガラス基板の製造方法。
【００１３】
（構成２）化学強化処理によって引き起こされるガラス基板の少なくとも外周端部及び／又は内周端部の形状変化と、化学強化処理条件との関係を予め把握する工程と、前記化学強化処理によるガラス基板の外周端部及び／又は内周端部の形状変化を見込んで、化学強化処理前のガラス基板の外周端部及び／又は内周端部の形状を決定し、この決定した外周端部及び／又は内周端部の形状を有する化学強化処理前のガラス基板を得る工程と、上記で得られた化学強化処理前のガラス基板に化学強化処理を施して、所望の外周端部及び／又は内周端部形状を有する化学強化処理後のガラス基板を得る工程と、を有することを特徴とする情報記録媒体用ガラス基板の製造方法。
【００１４】
（構成３）前記化学強化処理によって引き起こされるガラス基板の外周端部及び／又は内周端部の形状変化が少ない化学強化処理条件で、前記化学強化処理を行うことを特徴とする構成１又は２に記載の情報記録媒体用ガラス基板の製造方法。
【００１５】
（構成４）前記化学強化処理は、化学強化によりガラス基板表層に生ずる圧縮応力層の深さが３〜１００μｍとなり、化学強化によりガラス基板表層に生ずる圧縮応力の値が１〜１５ｋｇ／ｍｍ２となり、かつ、化学強化によりガラス基板内部に生ずる引張応力の値が４．５ｋｇ／ｍｍ２以下となる化学強化処理条件で行うことを特徴とする構成１乃至３の何れか一に記載の情報記録媒体用ガラス基板の製造方法。
【００１６】
（構成５）前記化学強化処理条件が、化学強化処理における処理温度及び処理時間であることを特徴とする構成１乃至４の何れか一に記載の情報記録媒体用ガラス基板の製造方法。
【００１７】
（構成６）前記処理温度は２８０〜４００℃の範囲、処理時間は０．５〜５時間の範囲であることを特徴とする構成５記載の情報記録媒体用ガラス基板の製造方法。
【００１８】
（構成７）面取り加工の施されたガラス基板の主表面の研磨条件と、この主表面研磨によって得られるガラス基板の外周端部及び／又は内周端部形状との関係を予め把握しておき、この関係に基づいてガラス基板の主表面の研磨条件を制御して、前記化学強化処理前のガラス基板を得ることを特徴とする構成２乃至６の何れか一に記載の情報記録媒体用ガラス基板の製造方法。
【００１９】
（構成８）前記ガラス基板の主表面の研磨条件を、研磨後のガラス基板の外周端部及び／又は内周端部形状が、ガラス基板の主表面に対して面下がりの状態になる研磨条件とすることを特徴とする構成７記載の情報記録媒体用ガラス基板の製造方法。
【００２０】
（構成９）ガラス基板の主表面に対して面下がりの状態になる前記研磨条件が、硬度６０〜８０（Ａｓｋｅｒ−Ｃ）の軟質ポリシャを用い、研磨時のガラス基板に対する加工面圧を４０〜１５０ｇ／ｃｍ２とする条件であることを特徴とする構成８記載の情報記録媒体用ガラス基板の製造方法。
【００２１】
（構成１０）化学強化処理を施された情報記録媒体用ガラス基板であって、化学強化処理後のガラス基板の外周端部及び／又は内周端部形状が、外周端部及び／又は内周端部の所定領域において、前記ガラス基板の主表面の平坦面を基準面（ゼロ）として、±０．３５μｍの範囲内に収まる形状であることを特徴とする情報記録媒体用ガラス基板。
【００２２】
（構成１１）化学強化処理を施された情報記録媒体用ガラス基板であって、化学強化処理後の外周端部形状が、グライド領域の外周端から一定間隔離れた記録エリア内の点までの領域において、前記ガラス基板主表面の平坦面を基準面（ゼロ）とした場合、最も高点（Ｓｋｉ−ｊｕｍｐ（スキージャンプ）点）の値（Ｓｋｉ−ｊｕｍｐ（スキージャンプ）値）が±０．３５μｍ以内で、かつ、前記平坦面を基準面とした場合のグライド領域の外周端位置（Ｒｏｌｌ−Ｏｆｆ（ロールオフ）点）の値（Ｒｏｌｌ−Ｏｆｆ（ロールオフ）値）が±０．３５μｍ以内であることを特徴とする構成１０に記載の情報記録媒体用ガラス基板。
【００２３】
（構成１２）化学強化によってガラス基板表層に生じた圧縮応力層の深さが３〜１００μｍであり、化学強化によってガラス基板表層に生じた圧縮応力の値が１〜１５ｋｇ／ｍｍ２であり、かつ、化学強化によってガラス基板内部に生じた引張応力の値が４．５ｋｇ／ｍｍ２以下であることを特徴とする構成１０又１１に記載の情報記録媒体用ガラス基板。
【００２４】
（構成１３）構成１乃至９のいずれかに記載の方法によって得られる情報記録媒体用ガラス基板の表面に、少なくとも記録層を形成する工程を有することを特徴とする情報記録媒体の製造方法。
【００２５】
（構成１４）構成１０乃至１２のいずれかに記載の情報記録媒体用ガラス基板の表面に、少なくとも磁性層を形成したことを特徴とする情報記録媒体。
【００２６】
（構成１５）ＬＵＬ（ロード・アンロード）方式の磁気記録媒体であることを特徴とする構成１４記載の情報記録媒体。
【００２７】
【作用】
構成１によれば、化学強化処理によって引き起こされるガラス基板の外周端部の形状変化（特にガラス基板の厚み方向の変化量）と化学強化処理条件との関係を予め把握しておき、この関係に基づいてガラス基板の化学強化処理を行うことによって、化学強化処理によって引き起こされるガラス基板の外周端部の形状変化を、化学強化処理条件によって制御することが可能となる。
なお、これらのことは、ガラス基板の内周端部についても同様である。
化学強化処理としては、ガラス基板表層に含まれる一部のイオンを、そのイオンより大きなイオン半径を有する化学強化処理液中のイオンで置換することにより化学強化を行うイオン交換による化学強化処理法や、ガラス基板表層に含まれるアルカリイオンを除去することにより化学強化を行う脱アルカリ処理による化学強化処理法等が挙げられる。イオン交換による化学強化処理法の場合、ガラス基板の面内方向に伸びが発生するので主表面に対する形状変化量は正の値（隆起する方向）になり、脱アルカリ処理による化学強化処理法の場合は、ガラス基板が面内方向に縮むので主表面に対する形状変化量は負の値（面弛れの方向）になる。ガラス基板の内周端部の形状変化量は、外周端部の形状変化量に比べ１割〜２割程度小さい。
【００２８】
構成２によれば、構成１の効果に加え、化学強化処理によるガラス基板の外周端部の形状変化を見込んで、この化学強化処理による外周端部の形状変化を相殺しうる外周端部の形状変化を有する化学強化処理前のガラス基板を用いることによって、化学強化処理後のガラス基板の外周端部の形状をより厳密かつ所望の形状に制御することが可能となる。
なお、これらのことは、ガラス基板の内周端部についても同様である。
【００２９】
構成３によれば、化学強化処理によって引き起こされるガラス基板の外周端部の形状変化が少ない化学強化処理条件で化学強化処理を行うことによって、例えば、化学強化処理前のガラス基板の外周端部が平坦であれば、化学強化処理によって引き起こされるガラス基板の外周端部の形状変化を少なく抑えることが可能である。また、例えば、構成２に記載のように、化学強化処理によるガラス基板の外周端部の形状変化を相殺しうる外周端部の形状変化を有する化学強化処理前のガラス基板を用いる場合であっても、化学強化処理前後におけるガラス基板の外周端部の形状変化が小さいので、大きな形状変化を伴う場合に比べ、外周端部形状が制御しやすく、形状変化のバラツキが少なく処理の安定性の面で優れる。
なお、これらのことは、ガラス基板の内周端部についても同様である。
【００３０】
構成４によれば、第一に、化学強化によりガラス基板表層に生ずる圧縮応力層深さを３〜１００μｍとすることによって、好ましいガラス基板の機械的強度を有しつつ、しかも化学強化処理を施したときの外周端部の形状変化量を低く抑えることができる。
圧縮応力層の深さが３μｍ未満の場合、ガラス基板の強度が弱くなる（傷に対する耐久性や、耐破壊特性が劣化する）ので好ましくなく、１００μｍを超える場合、化学強化処処理を施したときの外周端部の形状変化量が大きくなるので、外周端部形状を制御しにくくなるため好ましくない。好ましい圧縮応力層の深さは４０〜８０μｍであり、より好ましくは５０〜７０μｍである。
第二に、化学強化によりガラス基板表層に生ずる圧縮応力の値を１〜１５ｋｇ／ｍｍ２とし、化学強化によりガラス基板内部に生ずる引張応力の値を４．５ｋｇ／ｍｍ２以下とすることによって、ガラス基板の強度及び経時破損に対する耐久性を向上させることができる。
圧縮応力の値が１ｋｇ／ｍｍ２未満の場合、ガラス基板の強度が弱くなるく（傷に対する耐久性や、耐破壊特性が劣化する）ので好ましくなく、１５ｋｇ／ｍｍ２を超えた場合、化学強化処理を施したときの外周端部の形状変化量が大きくなるので、外周端部形状を制御しにくくなるため好ましくない。
また、引張応力の値が、４．５ｋｇ／ｍｍ２を超えた場合、化学強化処理を施したときの外周端部の形状変化量が大きくなるので、外周端部形状を制御しにくくなるため好ましくない。
より好ましくは、化学強化によってガラス基板表層に生ずる圧縮応力層の深さが４０〜８０μｍ、化学強化によってガラス基板表層に生ずる圧縮応力の値が３〜１４ｋｇ／ｍｍ２、かつ、化学強化によってガラス基板内部に生ずる引張応力の値が２．５ｋｇ／ｍｍ２以下となる化学強化処理条件が、ガラス基板の機械的強度、端部形状の制御の点で好ましい。
なお、圧縮応力層の深さ、圧縮応力値、張応応力値を最適なバランスにすることで、上記効果はさらに顕著になる。
なお、これらのことは、ガラス基板の内周端部についても同様である。
【００３１】
構成５によれば、化学強化処理条件である処理温度及び処理時間を所定の範囲内とすることによって、化学強化処理によるガラス基板の外周端部及び／又は内周端部の形状変化量を所定の範囲内に抑えることが容易に可能となる。
なお、化学強化処理条件としては、処理温度、処理時間の他に、溶融塩の種類やその混合比などの条件があるが、これらのうち、処理温度、処理時間は、溶融塩の種類や混合比に比べて、簡単に調整でき、したがって、量産性や作業性の観点から有効な条件である。
【００３２】
構成６に示すように、具体的な化学強化処理条件は、処理温度を２８０〜４００℃の範囲とし、処理時間を０．５〜５時間の範囲とすることが好ましい。
処理温度が２８０℃未満の場合、溶融塩の融点以下となるので好ましくなく、４００℃を超える場合、処理時間が短くなり作業性が悪くなるので好ましくない。  また、処理時間は、０．５時間未満の場合、作業性が悪くなるので好ましくなく、５時間を超える場合、生産性が悪くなるので好ましくない。
なお、化学強化処理によるガラス基板の外周端部及び／又は内周端部の形状変化量を低く抑える観点から好ましい処理温度及び処理時間は、ガラス基板の組成や化学強化処理液の組成等によって異なるので一概に言えないが、例えば、処理温度を３２０〜３８０℃、好ましくは処理温度を３４０〜３６０℃の範囲とし、処理時間を１〜４時間の範囲とすることが好ましい。
【００３３】
構成７によれば、面取り加工の施されたガラス基板の主表面の研磨条件と、主表面研磨によって得られるガラス基板の外周端部形状及び／又は内周端部形状との関係を予め把握しておき、この関係に基づいてガラス基板の主表面の研磨条件を制御することによって、所望の外周端部形状及び／又は内周端部形状を有する化学強化処理前のガラス基板を容易かつ高精度で得ることが可能となる。
【００３４】
構成８によれば、ガラス基板の主表面の研磨条件を、研磨後のガラス基板の外周端部形状が、図１に示すようなガラス基板１の主表面２に対して面下がりの状態になる研磨条件とすることによって、化学強化処理による外周端部の形状変化を相殺しうる外周端部形状を有する化学強化処理前のガラス基板を容易かつ高精度で得ることが可能となる。
なお、これらのことは、ガラス基板の内周端部についても同様である。
【００３５】
構成９によれば、硬度６０〜８０（Ａｓｋｅｒ−Ｃ）の軟質ポリシャを用い、研磨時のガラス基板に対する加工面圧を４０〜１５０ｇ／ｃｍ２とすることによって、ガラス基板の主表面に対して面下がりの状態である外周端部形状を有する化学強化処理前のガラス基板を容易かつ高精度で得ることが可能となる。また、外周端部形状の制御が容易である。
なお、他の研磨条件が同じであれば、ポリシャ（研磨パッド）の硬度を硬くするに従い外周端部形状が面下がり形状になる傾向がある。また、加工面圧が高くなるに従い外周端部形状が隆起形状になる傾向がある。さらに、周速が早い程外周端部形状が面下がり形状になる傾向がある。
なお、研磨装置の構造、大きさや、研磨剤の量などの研磨条件によっても外周端部形状は変化するが、ポリシャの硬度による外周端部形状の制御は制御性が良く、制御が容易で、制御できる幅も大きい。したがって、ポリシャの硬度による外周端部形状の制御を主とし、加工面圧や周速による外周端部形状の制御を副とすることが好ましい。
これらのことはガラス基板の内周端部についても同様である。
【００３６】
構成１０によれば、化学強化処理後のガラス基板の外周端部形状を、外周端部の所定領域において、前記ガラス基板の主表面の平坦面を基準面（ゼロ）として、±０．３５μｍの範囲内（−０．３５μｍ〜＋０．３５μｍ）に収まる形状とすることによって、磁気ヘッドの浮上走行が安定し、ヘッドクラッシュを起こすことなくヘッドの低浮上化（高密度記録再生）が図れ、また、記録エリアの拡大が図れる。つまり、化学強化処理後のガラス基板の外周端部形状について、記録エリアの拡大や高密度記録化に支障をきたさない程度の平坦性が得られる。このため、特にＬＵＬ方式の磁気記録媒体に対して極めて有効である。
なお、外周端部の所定領域は任意に定めることができるが、外周端部において平坦性が損なわれる領域、すなわち、ガラス基板の主表面の平坦面を基準面とした場合基準面からのずれが大きい領域を所定領域とすることが好ましい。
具体的には、例えば、記録エリア（通常主表面の平坦性が確保させるエリア）の外周端から、グライド領域の外周端までの領域を、所定領域と定めることができる。また、例えば、基板の側壁部から記録エリアの外周端よりも内側までの領域を、所定領域と定めることもできる。
外周端部形状は、より好ましくは基準面に対し±０．２０μｍ以内（−０．２０〜０．２０μｍ）、さらに好ましくは基準面に対し±０．１０μｍ以内（−０．１０〜０．１０μｍ）の範囲内に収まる形状とすることが望ましい。
なお、これらのことは、ガラス基板の内周端部についても同様である。
【００３７】
構成１１によれば、化学強化処理後の外周端部形状が、グライド領域の外周端から一定間隔離れた記録エリア内の点までの領域において、ガラス基板主表面の平坦面を基準面（ゼロ）とした場合、最も高点（Ｓｋｉ−ｊｕｍｐ点）の値（Ｓｋｉ−ｊｕｍｐ値）が±０．３５μｍ以内で、かつ、前記平坦面を基準面とした場合のグライド領域の外周端位置（Ｒｏｌｌ−Ｏｆｆ点）の値（Ｒｏｌｌ−Ｏｆｆ値）が±０．３５μｍ以内である形状とするとすることによって、構成１０の効果が得られるとともに、Ｓｋｉ−ｊｕｍｐ点、Ｒｏｌｌ−Ｏｆｆ点といった基準点に着目して数値管理を行うことで、製造工程における製品管理が容易となる。
ここで、Ｓｋｉ−ｊｕｍｐ値とは、基板の外周端部形状が、ガラス基板の主表面の平坦面を基準とした場合の最も高い点（Ｓｋｉ−ｊｕｍｐ点）の値をいい、Ｒｏｌｌ−Ｏｆｆ値とは、前記平坦面を基準面とした場合のグライド領域の外周端位置における輪郭線上点（Ｒｏｌ１−Ｏｆｆ点）の値をいう。詳しくは、以下のように測定されるものである。
図２に示すように、円板状のガラス基板の中心を通り、主表面に垂直な面でガラス基板を切断した断面を考える。この断面において、主表面の輪郭線上の記録エリア内に２点の基準点を設定し、中心から近い順にＲｌ、Ｒ２とする。また、記録エリアの外周端部からさらに外周方向に一定の距離のマージンをとった点Ｒ３（グライド領域の外周端位置）を設定する。次に、点Ｒｌと点Ｒ２とを結び、その延長線を描く。そうしたときに、点Ｒ２から点Ｒ３までの領域において、基板の輪郭線上の点と、直線Ｒ１Ｒ２（又はその延長線）との距離を測る。その距離が正の方向に最も高いところの基板の輪郭線上の点ＳがＳｋｉ−ｊｕｍｐ（スキージャンプ）点であり、その距離ｓの値がＳｋｉ−ｊｕｍｐ値である。また、点Ｒ３の位置における輪郭線上点ＲがＲｏｌｌ−Ｏｆｆ（ロールオフ）点であり、点Ｒと直線Ｒ１Ｒ２（又はその延長線）との距離ｒがＲｏｌｌ−Ｏｆｆ値である。
なお、図３に示すように、Ｓｋｉ−ｊｕｍｐ値は若干マイナスとなることがありこの場合Ｓｋｉ−ｊｕｍｐは面の下がりを示す。また、図４に示すように、Ｒｏｌｌ−Ｏｆｆ値はプラスとなることがありこの場合Ｒｏｌｌ−Ｏｆｆは面の隆起を示す。なお、図４は、Ｓｋｉ−ｊｕｍｐ値とＲｏｌｌ−Ｏｆｆ値が一致する場合である。
【００３８】
なお、基板のサイズに応じて、上記点Ｒｌ、Ｒ２、Ｒ３を適宜選択する。例えば、外径サイズが２．５インチ、３．０インチ、３．５インチの基板の場合、Ｒ３点は、基板の側壁面（側壁部）から内側に１ｍｍの位置に定める。また、外径サイズが２．５インチ（外径６５ｍｍφ）の基板の場合、例えば、基板の中心からの距離が、それぞれ、２３ｍｍの点（Ｒ１）、２７ｍｍの点（Ｒ２）、３１．５ｍｍの点（Ｒ３）、３２．５ｍｍの点（側壁面）のように定めることができる。
【００３９】
Ｓｋｉ−ｊｕｍｐ値が−０．３５μｍ〜＋０．３５μｍの範囲を超える場合、磁気ヘッドの浮上安定性が悪くなり、ひどい場合はヘッドクラッシュが発生し磁気ディスクドライブに搭載できなくなるので好ましくない。
また、Ｒｏｌｌ−Ｏｆｆ値が−０．３５μｍ〜０．３５μｍの範囲を超える場合、上述と同様、磁気ヘッドの浮上安定性が悪くなり、ひどい場合はヘッドクラッシュが発生し、磁気ディスクドライブに搭載できなくなるので好ましくない。
【００４０】
より好ましいＳｋｉ−ｊｕｍｐ値、Ｒｏｌｌ−Ｏｆｆ値は、それぞれ、±０．２０μｍ以内（−０．２０〜０．２０μｍ）、さらに好ましくは、±０．１０μｍ以内（−０．１０〜０．１０μｍ）である。
【００４１】
構成１２によれば、第一に、化学強化によりガラス基板表層に生ずる圧縮応力層深さを３〜１００μｍとすることによって、好ましいガラス基板の機械的強度を有する情報記録媒体用ガラス基板が得られる。
圧縮応力層の深さが３μｍ未満の場合、ガラス基板の強度が弱くなる（傷に対する耐久性や、耐破壊特性が劣化する）ので好ましくなく、１００μｍを超える場合、化学強化処処理を施す際の形状変化量が大きくなり、良好な外周端部形状を有する基板が得られないので好ましくない。好ましい圧縮応力層の深さは４０〜８０μｍであり、より好ましくは５０〜７０μｍである。
第二に、化学強化によりガラス基板表層に生ずる圧縮応力の値が１〜１５ｋｇ／ｍｍ２とし、化学強化によりガラス基板内部に生ずる引張応力の値が４．５ｋｇ／ｍｍ２以下とすることによって、ガラス基板の強度及び経時破損に対する耐久性が向上するので好ましい。
圧縮応力の値が１ｋｇ／ｍｍ２未満の場合、ガラス基板の強度が弱くなるく（傷に対する耐久性や、耐破壊特性が劣化する）ので好ましくなく、１５ｋｇ／ｍｍ２を超えた場合、化学強化処理を施す際の形状変化量が大きくなり、良好な外周端部形状を有する基板が得られないので好ましくない。
また、引張応力の値が、４．５ｋｇ／ｍｍ２を超えた場合、化学強化処理を施す際の形状変化量が大きくなり、良好な外周端部形状を有する基板が得られないので好ましくない。
より好ましくは、化学強化によってガラス基板表層に生ずる圧縮応力層の深さが４０〜８０μｍ、化学強化によってガラス基板表層に生ずる圧縮応力の値が３〜１４ｋｇ／ｍｍ２、かつ、化学強化によってガラス基板内部に生ずる引張応力の値が２．５ｋｇ／ｍｍ２以下となる化学強化処理条件が、ガラス基板の機械的強度、端部形状の制御の点で好ましい。
なお、圧縮応力層の深さ、圧縮応力値、張応応力値を最適なバランスにすることで、上記効果はさらに顕著になる。
【００４２】
構成１３によれば、ガラス基板の外周端面形状が平坦で、記録エリアを拡大できる情報記録媒体が得られる。また、内周端面形状が平坦で、基板の割れを防止し、情報記録媒体を磁気記憶装置に正しく装着することができる。
【００４３】
構成１４によれば、ガラス基板の外周端面形状が平坦で、記録エリアを拡大でき、かつ、高密度記録が可能な磁気記録媒体が得られる。また、内周端面形状が平坦で、基板の割れを防止し、情報記録媒体を磁気記憶装置に正しく装着することができる。
【００４４】
構成１５のように、本発明は、磁気ヘッドの超低浮上化が可能なＬＵＬ（ロード・アンロード）方式の磁気記録媒体に適用することによって、最もその効果が発揮される。
【００４５】
【発明の実施の形態】
（実施例１）
実施例１では、化学強化処理条件と、基板の外周端部形状の変化量、基板の外径・内径の変化量等、圧縮応力層の厚さ、圧縮応力値、引張応力値、及び基板の抗折強度との関係を求めた。
【００４６】
端面鏡面研磨後に、主表面を精密研磨（ポリッシング）された３．５インチ径（９５ｍｍφ）及び２．５インチ径（６５ｍｍφ）のガラス基板を複数枚用意し、化学強化処理条件（強化温度、強化時間）を変化させたときの、基板の内径・外径変化量及び、Ｓｋｉ−ｊｕｍｐ値を測定した。
なお、化学強化処理前の基板外周端部がほぼ平坦である（したがって、Ｓｋｉ−ｊｕｍｐ値及びＲｏｌｌ−Ｏｆｆ値もともにほぼゼロである）基板を使用した。また、２．５インチ径の場合、Ｒ３点は側壁面４から内側に１ｍｍの位置（基板の中心からの距離が３１．５ｍｍの位置）に定め、Ｒ２点は側壁面４から内側に５．５ｍｍの位置（基板の中心からの距離が２７ｍｍの位置）に定めた。３．５インチ径の場合は、Ｒ３点は側壁面４から内側に１ｍｍの位置（基板の中心からの距離が４６．５ｍｍの位置）に定め、Ｒ２点は側壁面４から内側に５．５ｍｍの位置（基板の中心からの距離が４２ｍｍの位置）に定めた（図２）。そして、Ｓｋｉ−ｊｕｍｐ値は点Ｒ２Ｒ３間の領域において最も高点となる測定値とし、Ｓｋｉ−ｊｕｍｐ変化量は化学強化処理前後のＳｋｉ−ｊｕｍｐ値の差から求めた。Ｓｋｉ−ｊｕｍｐ値は表面粗さ測定器（サ−フテストＳＶ−６２４：ミットヨ社製）で測定した。
また、基板の内径・外径変化量は、化学強化処理前後の基板の内径及び外径寸法差を計算した値で、基板の内外径はマイクロメーターで測定した。
化学強化溶液は、硝酸カリウム（６０ｗｔ％）と硝酸ナトリウム（４０ｗｔ％）とを混合したものを使用した。
表１に３．５インチ径の基板についての結果を示し、表２に２．５インチ径の基板についての結果を示す。
【００４７】
【表１】
0003568888.tif 000002
【表２】
0003568888.tif 000003
【００４８】
上記結果が示すように化学強化条件が強くなる（温度が高くなる、強化時間が長くなる、応力が大きくなる）に従い、基板の外径・内径変化量が大きくなり、Ｓｋｉ−ｊｕｍｐ変化量も大きくなることがわかった。
従って、磁気ディスク用ガラス基板に要求される機械的・化学的耐久性を満足する範囲内で化学強化処理条件を決定し、上記で求めた強化条件と、Ｓｋｉ−ｊｕｍｐ変化量との相関関係から、化学強化処理条件によって引き起こされるＳｋｉ−ｊｕｍｐ量を見込んで、化学強化処理前の端部形状をラッピング工程、およびポリッシング工程の合わせ込みによって所定の端部形状にすることによって、厳密な端部形状の制御が可能になる。
なお、磁気ディスク用ガラス基板として使用するために必要な抗折強度は、３．５インチ径の場合、１５〜２０ｋｇｆ程度である（したがって試料１−１〜１−７はいずれも十分な抗折強度を有する）ことから、Ｓｋｉ−ｊｕｍｐ変化量が少ない（０〜０．０１０μｍ）化学強化条件（３４０〜３６０℃、１．５〜２ｈｒ）で、化学強化処理することがガラス基板の外周端部形状の変化を小さく抑える上で良好であることがわかり、Ｓｋｉ−ｊｕｍｐ変化量がより少ない（０〜０．００４μｍ）化学強化条件（３４０℃、１．５〜２ｈｒ）がより好ましいことがわかる。
また、２．５インチ径の場合も同様で、磁気ディスク用ガラス基板として使用するために必要な抗折強度は、１０〜１５ｋｇｆ程度である（したがって試料２−１〜２−８はいずれも十分な抗折強度を有する）ことから、Ｓｋｉ−ｊｕｍｐ変化量が少ない（０〜０．００４μｍ）化学強化条件（３４０〜３６０℃、０．６〜２ｈｒ）がより好ましいことがわかる。
以上の結果から、端部形状変化量（Ｓｋｉ−ｊｕｍｐ変化量）が少なく、機械的強度を満足するためのより好ましい化学強化処理条件は、化学強化によりガラス基板表層に生ずる圧縮応力層の深さが４０〜８０μｍ、化学強化によりガラス基板表層に生ずる圧縮応力の値が３〜１４ｋｇ／ｍｍ２、かつ、化学強化によりガラス基板内部に生ずる引張応力の値が２．５ｋｇ／ｍｍ２以下であることが上記結果から言える。
【００４９】
（実施例２）
実施例２では、ガラス基板の主表面を研磨する際に使用する研磨パッドのポリシャの硬度と外周端部形状との関係を調べた。
図５及び表３にポリシャの硬度とＲｏｌｌ−Ｏｆｆ値との関係を示す。なお、３．５インチ径の基板を使用し、Ｒ３点は側壁面４から内側に１ｍｍの位置に定め、Ｒ３点における基準面からのずれ量ｒをＲｏｌｌ−Ｏｆｆ値とした（図２）。また、研磨剤供給量及び加圧面圧は一定とし、試料数は１００枚とした。
図５及び表３から、硬度６０未満では、研磨後のガラス基板の外周端部形状を、ガラス基板の主表面に対して面下がりの状態にできないことがわかる。また、硬度を硬くするに従い面下がり形状になる傾向があることがわかる。
したがって、ガラス基板を化学強化する場合、化学強化処理することによりＳｋｉ−ｊｕｍｐ変化量がプラスの方向に変化することから、ガラス基板の端部形状を良好なものにするためには、化学強化処理前、すなわち研磨工程後のガラス基板の端部形状をガラス基板の主表面に対して面下がりの状態にしなければならず、研磨工程で使用するポリシャの硬度は、６０以上（Ａｓｋｅｒ−Ｃ）としなければならないことがわかる。研磨工程で使用するポリシャの硬度としては、硬度６０〜８０（Ａｓｋｅｒ−Ｃ）、好ましくは、平均してＲｏｌｌ−Ｏｆｆ傾向となる硬度６６〜８０（Ａｓｋｅｒ−Ｃ）とすることが望ましい。
【００５０】
【表３】
0003568888.tif 000004
【００５１】
（実施例３）
実施例３では、磁気ディスク用ガラス基板、及び磁気ディスクを作製した。
（１）粗ラッピング工程
まず、溶融ガラスを、上型、下型、胴型を用いてダイレクトプレスして、直径９６．０ｍｍφ、厚さ１．８ｍｍの円板状のアルミノシリケートガラスからなるガラス基板を得た。
なお、この場合、ダイレクトプレス以外に、ダウンドロー法やフロート法で形成したシートガラスから研削砥石で切り出して円板状のガラス基板を得てもよい。  なお、アルミノシリケートガラスとしては、ＳｉＯ２：５８〜７５重量％、Ａｌ２Ｏ３：５〜２３重量％、Ｌｉ２Ｏ：３〜１０重量％、Ｎａ２Ｏ：４〜１３重量％を主成分として含有する化学強化用ガラス（例えば、ＳｉＯ２：６３．５重量％、Ａｌ２Ｏ３：１４．２重量％、Ｎａ２Ｏ：１０．４重量％、Ｌｉ２Ｏ：５．４重量％、ＺｒＯ２：６．０重量％、Ｓｂ２Ｏ３：０．４重量％、Ａｓ２Ｏ３：０．１重量％含有するアルミノシリケートガラス）を使用した。
次いで、ガラス基板にラッピング工程を施した。このラッピング工程は、寸法精度及び形状精度の向上を目的としている。ラッピング工程は、ラッピング装置を用いて行い、砥粒の粒度を＃４００で行った。
詳しくは、はじめに粒度♯４００のアルミナ砥粒を用い、荷重Ｌを１００ｋｇ程度に設定して、内転ギアと外転ギアを回転させることによって、キャリア内に収納したガラス基板の両面を面精度０〜１μｍ、表面粗さ（Ｒｍａｘ）６μｍ（ＪＩＳＢ０６０１で測定）程度にラッピングした。
【００５２】
（２）形状加工工程
次に、円筒状の砥石を用いてガラス基板の中央部分に孔を開けるとともに、外周端面も研削して直径を９５ｍｍφとした後、外周端面及び内周端面に所定の面取り加工を施した。このときのガラス基板端面の表面粗さは、Ｒｍａｘで４μｍ程度であった。
【００５３】
（３）端面鏡面加工工程
次いで、スラリー（酸化セリウム砥粒）を用いたブラシ研磨により、ガラス基板を回転させながらガラス基板の外周端面及び内周端面の表面粗さを外周端面（側壁面）がＲｍａｘ＝０．１７μｍ、Ｒａ＝０．０２μｍ、外周端面（面取面）がＲｍａｘ＝０．７７μｍ、Ｒａ＝０．１０μｍ、内周端面（側壁面）がＲｍａｘ＝０．１７μｍ、Ｒａ＝０．０２μｍ、内周端面（面取面）がＲｍａｘ＝０．６０μｍ、Ｒａ＝０．０８μｍに研磨した。なお、Ｒｍａｘ、Ｒａは、ＴｅｎｃｏｒＰ２：ＫＬＡ−Ｔｅｎｋｏｒ社製で測定した。
上記端面鏡面加工工程を終えたガラス基板を水洗浄した。
【００５４】
（４）ラッピング工程
次に、砥粒の粒度を＃１０００に変え、ガラス基板表面をラッピングすることにより、平坦度３μｍ、表面粗さをＲｍａｘで２μｍ程度、Ｒａが０．２μｍ程度とした。なお、Ｒｍａｘ、ＲａはＡＦＭ（原子間力顕微鏡）で測定した。
上記ラッピング工程を終えたガラス基板を、中性洗剤、水の各洗浄槽に順次浸漬して、洗浄した。
【００５５】
（５）ポリッシング工程
次に、ポリッシング工程を施した。このポリッシング工程は、上述したラッピング工程で残留した傷や歪みの除去を目的とするもので、研磨装置を用いて行った。
ここで、基板の端部形状の変化は、ポリッシング工程で使用するポリシャ（研磨パッド）、加工面圧等の条件に大きく依存しており、先の実施例１によって得られた化学強化条件（３４０℃×２ｈｒ）で外周端部形状が変化する量（Ｓｋｉ−ｊｕｍｐ変化量：０．００４μｍ）を見込んで、ポリッシング工程後の基板端部形状が、Ｓｋｉ−ｊｕｍｐ値＝０μｍ程度、Ｒｏｌｌ−Ｏｆｆ値＝約−０．００４μｍ程度になるポリッシング条件を選定して研磨を行った。なお、Ｓｋｉ−ｊｕｍｐ値、Ｒｏｌｌ−Ｏｆｆ値は実施例１及び２と同じ条件で測定した。
研磨条件は以下の通りである。
研磨液：酸化セリウム（平均粒径１．０μｍ）（遊離砥粒＋水）
ポリシャ：軟質ポリシャ（硬度６８（Ａｓｋｅｒ−Ｃ）
加工圧：２００ｋｇ（面圧：６６ｇ／ｃｍ２）
研磨時間：８０ｍｉｎ
除去量：５０μｍ
上定盤回転教：２０ｒｐｍ
下定盤回転数：２６ｒｐｍ
キャリアの回転教（公転）：３ｒｐｍ
キャリアの回転数（自転）：３ｒｐｍ
上記ポリッシング工程を終えたガラス基板を、中性洗剤、純水、純水、ＩＰＡ（イソプロピルアルコール）、ＩＰＡ（蒸気乾燥）の各洗浄槽に順次浸漬して行った。
得られた基板の外周端部形状を表面粗さ測定器（サーフテストＳＶ−６２４：ミットヨ社製）で測定したところ、Ｓｋｉ−ｊｕｍｐ値＝＋０．００２μｍ、Ｒｏｌｌ−Ｏｆｆ値＝−０．００５μｍであり、主表面に対し若干面下がり気味の外周端部形状が得られた。
【００５６】
（６）化学強化工程
次に、洗浄工程を終えたガラス基板に化学強化を施した。化学強化は、化学強化処理槽に硝酸カリウム（６０％）と硝酸ナトリウム（４０％）を混合した化学強化溶液を用意し、この化学強化溶液を３４０℃に加熱し、３００℃に予熱された洗浄済みのガラス基板を２時間浸漬して行った。
上記化学強化を終えたガラス基板を、２０℃の水槽に浸漬して急冷し、約１０分間維持した。これにより、微小クラックが入った不良品を除去することができる。
上記化学強化工程を終えたガラス基板を、濃度１０重量％の硫酸、中性洗剤、純水、純水、ＩＰＡの各洗浄槽に順次浸漬して洗浄した。
【００５７】
上記の工程を経て得られたガラス基板の外周端部形状を測定したところ、Ｓｋｉ−ｊｕｍｐ値＝＋０．００２μｍ、Ｒｏｌｌ−Ｏｆｆ値＝＋０．００５μｍとなり、さらに、点Ｒ２からＲ３までの領域で主表面を基準面として、±０．００５μｍの範囲内（−０．００５μｍ〜＋０．００５μｍ）に収まる良好な値を示し、ほぼ平坦な基板外周端部を有する化学強化処理後のガラス基板が得られた。
なお、この化学強化処理後に得られたガラス基板の圧縮応力層の深さは７９．８μｍ、圧縮応力の値は１３．８ｋｇ／ｍｍ２、引張応力の値は２．０ｋｇ／ｍｍ２となり、表１の試料１−２で示した値と同じであった。
また、ガラス基板主表面の表面粗さ（Ｒａ、Ｒｍａｘ）、表面うねりＷａ、及び基板外周端部における微小領域での表面うねり（微小うねり）Ｗａ（Ｒａ）を測定したところ、Ｒａ＝０．５１ｎｍ、Ｒｍａｘ＝５．２０ｎｍ、Ｗａ（Ｒａ）＝０．５０ｎｍ、Ｗａ＝０．４３ｎｍであった。
なお、表面粗さＲａ、Ｒｍａｘは、ＡＦＭ（原子間力顕微鏡）で、微小領域での表面うねり（微小うねり）Ｗａ（Ｒａ）は、多機能表面解析装置（ＭｉｃｒｏＸＡＭ：ＰＨＡＳＥ  ＳＨＩＦＴ  ＴＥＣＨＮＯＬＯＧＹ社製）による測定で、表面うねりＷａは、多機能ディスク干渉計（ＯＰＴＩＦＬＡＴ：ＰＨＡＳＥ  ＳＨＩＦＴ  ＴＥＣＨＮＯＬＯＧＹ社製）でそれぞれ測定した。
微小領域での表面うねり（微小うねり）Ｗａ（Ｒａ）と、表面うねりＷａの測定条件、定義は以下の通りである。
微小領域での表面うねり（微小うねり）Ｗａ（Ｒａ）、表面うねりＷａは、白色光などを用いて、基板面の所定領域を走査し、基板面からの反射光と基準面からの反射光とを合成し、合成点に生じた干渉縞により表面うねりが計算される。
微小領域での表面うねり（微小うねり）Ｗａ（Ｒａ）は、うねりの周期が２μｍ〜４μｍ程度のもので、中心線から測定曲線までの偏差の絶対値の平均を指す。ここで、中心線とは、測定曲線の平均線と平行な直線を引いたとき、この直線と測定曲線で囲まれる面積が、この直線の両側で等しくなる直線をいう。
微小領域での表面うねり（微小うねり）Ｗａ（Ｒａ）は、以下の式（１）で表される値である。
【００５８】
【数１】
0003568888.tif 000005
【００５９】
なお、上記微小領域での表面うねり（微小うねり）Ｗａ（Ｒａ）は、約５００μｍ×約６００μｍの矩形領域（約２５００００ピクセル）で測定された値である。
表面うねりＷａは、うねりの周期が３００μｍ〜５μｍ程度と、上記微小領域での表面うねりＷａ（Ｒａ）の周期と比べ、比較的大きな山（谷）のもので、中心線から測定曲線までの偏差の絶対値の平均を指す。中心線の定義は上記と同じである。
表面うねりＷａは、以下の式（２）で表される値である。
【００６０】
【数２】
0003568888.tif 000006
【００６１】
なお、上記表面うねりＷａの値は、基板の中心から半径ｒ＝２０．３〜４５．０ｍｍの範囲（約１１５４００ピクセル）で測定された値である。
【００６２】
（７）磁気ディスク製造工程
上述した工程を経て得られた磁気ディスク用ガラス基板の両面に、インライン型スパッタリング装置を用いて、ＮｉＡｌシード層、ＣｒＭｏ下地層、ＣｏＣｒＰｔＴａ磁性層、水素化カーボン保護層を順次成膜し、ディップ法によってパーフルオロポリエーテル液体潤滑層を成膜してＬＵＬ（ロード・アンロード）方式用磁気ディスクを得た。
この得られた磁気ディスクをＬＵＬ方式のＨＤＤ（ハードディスクドライブ）に搭載したが、外周端部形状（隆起や面下がり）によるヘッドクラッシュは発生せず、磁気ヘッドの浮上安定性は良好であった。また、表面粗さ（Ｒａ、Ｒｍａｘ）、表面うねりＷａ、微小領域での表面うねり（微小うねり）Ｗａ（Ｒａ）はいずれも良好（値が小さい）であることから、タッチダウンハイトも１０ｎｍ以下と良好な値を示し、ヘッドクラッシュを起こすこともなかった。また、記録エリアの拡大を図ることができた。
【００６３】
（比較例１）
上記のポリッシング工程において特に外周端部形状のあわせ込みを行わず（面下がり気味にしない）、化学強化処理条件を３８０℃×４ｈｒとしたこと以外は、実施例３と同様にして磁気ディスク用ガラス基板及び磁気ディスクを作製した。
その結果、ガラス基板主表面の表面粗さは、実施例３と同程度であったが、Ｓｋｉ−ｊｕｍｐ＝＋０．４２１μｍ、Ｒｏｌｌ−Ｏｆｆ＝＋０．４２０μｍとなって、端部形状によるヘッドクラッシュが発生した。
なお、化学強化処理後に得られたガラス基板の圧縮応力層の深さは１４０．８μｍ、圧縮応力の値は２０．５ｋｇ／ｍｍ２、引張応力の値は２．７ｋｇ／ｍｍ２となり、表１の試料１−７に示した値と同じであった。
なお、基板外周端部における微小領域での表面うねりＷａ（Ｒａ）及び表面うねりＷａを測定したところ、Ｗａ（Ｒａ）＝０．９３ｎｍ、Ｗａ＝１．８５ｎｍであった。
【００６４】
実施例３と比較例１の結果から、実施例３では、磁気ディスク用ガラス基板に要求される機械的耐久性を満足する範囲内で化学強化処理条件を決定し、上記で求めた化学強化処理条件と、ガラス基板の端部形状変化量との相関関係から、化学強化処理条件によって引き起こされる端部形状の変化量を見込んで、化学強化処理前の端部形状を研磨工程等の合わせ込みによって所定の端部形状に仕上げることで、ＬＵＬ方式のＨＤＤ（ハードディスクドライブ）に搭載しても、外周端部形状（隆起や面下がり）によるヘッドクラッシュは発生せず、磁気ヘッドの浮上安定性が良好となる磁気ディスク用ガラス基板及び磁気ディスクが得られるが、比較例２のように合わせ込みを行わない場合は、ＬＵＬ方式に適用可能な磁気ディスク用ガラス基板及び磁気ディスクが得られないことがわかる。
実施例３と比較例１の結果から、化学強化処理による外周端面の形状変化が大きくなるにつれて（化学強化処理条件が強くなるにつれて）、Ｓｋｉ−ｊｕｍｐ値、表面うねりＷａ、Ｗａ（Ｒａ）が大きくなることがわかる。
【００６５】
（実施例４）
上記実施例３においてポリッシング工程後の洗浄処理工程に、ケイフッ酸処理を加えたこと以外は実施例３と同様にしてＣＳＳ方式用の磁気ディスク用ガラス基板及び磁気ディスクを作製した。
その結果、外周端部形状（Ｓｋｉ−ｊｕｍｐ値、Ｒｏｌｌ−Ｏｆｆ値）は同程度で、ケイフッ酸処理によりガラス基板主表面の表面粗さがＲｍａｘ＝７．８ｎｍ、Ｒａ＝０．８３ｎｍとなり、外周端部形状によるヘッドクラッシュは発生せず、磁気ヘッドの浮上安定性は良好であった。また、記録エリアの拡大を図ることができた。
【００６６】
（実施例５）
上記実施例３において、化学強化工程で３８０℃×４時間の化学強化処理条件を適用するために、先の実施例１によって得られた化学強化処理条件（３８０℃×４時間）で外周端部形状が変化する量（Ｓｋｉ−ｊｕｍｐ変化量：０．０３５μｍ）を見込んで、ポリッシング工程後の基板の端部形状が、Ｓｋｉ−ｊｕｍｐ値＝０μｍ程度、Ｒｏｌｌ−Ｏｆｆ値＝約−０．０３５μｍ程度になるポリッシング条件を選定して研磨を行ったこと以外は実施例３と同様にして磁気ディスク用ガラス基板及び磁気ディスクを作製した。
なお、研磨条件としては、ポリシャの硬度が８０（Ａｓｋｅｒ−Ｃ）のものを使用し、加工圧、研磨時間等、他の研磨条件は適宜調整して研磨を行った。
その結果、得られた基板の外周端部形状を測定したところ、Ｓｋｉ−ｊｕｍｐ値＝＋０．０３μｍ、Ｒｏｌｌ−Ｏｆｆ値＝−０．０４μｍであり、実施例３と比較して外周端部形状が悪化した。この得られた磁気ディスクをＬＵＬ方式のＨＤＤ（ハードディスクドライブ）に搭載したが、外周端部形状（隆起や面下がり）によるヘッドクラッシュは発生せず、磁気ヘッドの浮上安定性は良好であった。また、記録エリアの拡大を図ることができた。これは、化学強化処理による外周端部形状の変化量が大きすぎて、的確な端部形状の制御が行えなかったものと考えられる。なお、実施例３と実施例５の条件で複数枚のガラス基板を作製し、端部形状の測定を行ったところ、実施例３の方が端部形状のばらつきが少なく、安定して端部形状が良好なガラス基板が得られることが確認できた。
【００６７】
なお、本発明は上述した実施例に限定されるものではない。
【００６８】
例えば、本発明は、ガラス基板の外周端部に限らず内周端部の形状の制御にも同様に適用できる。
【００６９】
また、外周端部形状及び／又は内周端部形状を制御するための化学強化条件としては、加熱温度、浸漬時間だけでなく、化学強化処理溶液の種類（例えば、硝酸カリウムと硝酸ナトリウムの混合比など）によっても調整することができる。また、化学強化処理溶液の種類としては、硝酸カリウムと硝酸ナトリウムとの混合塩に限らず、硝酸カリウム単独の塩、硝酸ナトリウム単独の塩や、Ｎａ２ＳＯ４、Ｋ２ＳＯ４、ＮａＢｒ、ＫＢｒ、ＫＮＯ２、ＮａＮＯ２などの溶融塩を使用することができる。
【００７０】
さらに、外周端部形状及び／又は内周端部形状を制御するための手段として、化学強化処理を挙げたがこれに限らず、ポリッシング工程後の基板端部形状を若干隆起気味にしておき、このガラス基板に面下がり傾向の処理（例えば、脱アルカリ処理）することにより、外周端部形状及び／又は内周端部形状を制御することも可能である。
【００７１】
本発明は、化学強化処理後に主表面研磨処理を施す場合にも適用できる。この場合、各処理における外周端部形状及び／又は内周端部形状の変化を考慮し、所望の外周端部形状及び／又は内周端部形状が得られるように各処理条件を選択すればよい。
【００７２】
本発明の情報記録媒体用ガラス基板は、磁気ディスク用ガラス基板に限らず、光ディスク用ガラス基板、光磁気ディスク用ガラス基板などにも適用できることは言うまでもない。
【００７３】
【発明の効果】
本発明の情報記録媒体用ガラス基板の製造方法等によれば、所望の外周端部形状及び内周端部形状を有する化学強化処理後のガラス基板を得ることができる。また、本発明の情報記録媒体等によれば、化学強化による機械的耐久性を有しつつ、高密度記録が可能な程度に十分な平滑度を有し、かつ、記録エリアを周縁にまで拡大することが可能である。
【図面の簡単な説明】
【図１】基板の外周端部における面下がりの状態を説明するための部分断面図である。
【図２】基板の外周端部におけるＳｋｉ−ｊｕｍｐ値及びＲｏｌｌ−Ｏｆｆ値を説明するための部分断面図である。
【図３】基板の外周端部におけるＳｋｉ−ｊｕｍｐ値及びＲｏｌｌ−Ｏｆｆ値を説明するための部分断面図である。
【図４】基板の外周端部におけるＳｋｉ−ｊｕｍｐ値及びＲｏｌｌ−Ｏｆｆ値を説明するための部分断面図である。
【図５】ポリシャの硬度とＲｏｌｌ−Ｏｆｆ変化量との関係を示す図である。
【図６】基板の外周端部における隆起の様子を説明するための部分断面図である。
【符号の説明】
１    ガラス基板
２    主表面
３    面取部
４    側壁部
５    隆起
ｓ    Ｓｋｉ−ｊｕｍｐ値
ｒ    Ｒｏｌｌ−Ｏｆｆ値
【図１】
0003568888.tif 000007
【図２】
0003568888.tif 000008
【図３】
0003568888.tif 000009
【図４】
0003568888.tif 000010
【図５】
0003568888.tif 000011
【図６】
0003568888.tif 000012